АНТИПРИГАРНОЕ КЕРАМИЧЕСКОЕ ПОКРЫТИЕ, СПОСОБЫ ЕГО ПРИГОТОВЛЕНИЯ И НАНЕСЕНИЯ НА СУБСТРАТ

1. Антипригарное керамическое покрытие, включающее в себя два наслаиваемых слоя - базовый слой для нанесения на субстрат и наружный слой; базовый слой, состоящий из матрицы, включающей в себя продукт реакции конденсации золя кремнезема и органоалкоксисилана; и наружный слой, состоящий из матрицы, включающей в себя продукт реакции конденсации золя кремнезема и органоалкоксисилана, в котором органоалкоксисилан включает в себя незначительную долю фторалкоксисилана.
2. Антипригарное покрытие по п.1, в котором фторалкоксисилан присутствует в количестве примерно 0,3%-2% по весу.
3. Антипригарное покрытие по п.1 или 2, в котором органоалкоксисиланом является метилтриметоксисилан.
4. Антипригарное покрытие по п.3, в котором золь кремнезема присутствует в количестве примерно 30%-70% по весу, а метилтриметоксисилан присутствует в количестве 2%-40% по весу.
5. Антипригарное покрытие по п.1, или 2, или 4, в котором катализатор присутствует в количестве примерно 0%-2% по весу.
6. Антипригарное покрытие по п.3, в котором катализатор присутствует в количестве примерно 0%-2% по весу.
7. Антипригарное покрытие по п.1, или 2, или 4, или 6, включающее растворитель в количестве 10-40% по весу.
8. Антипригарное покрытие по п.3, включающее растворитель в количестве 10-40% по весу.
9. Антипригарное покрытие по п.5, включающее растворитель в количестве 10-40% по весу.
10. Способ приготовления антипригарного керамического покрытия для такого субстрата, как кухонная посуда, включающий следующие этапы:
а) приготовление первого компонента путем
I) добавление коллоидного золя кремнезема в органоалкоксисилан и катализатора для инициирования реакции конденсации;
II) добавление растворителя;
III) добавление красящего вещества в твердой форме;
IV) смешивание для образования первого стабильного связующего раствора;
b) приготовление второго компонента путем
I) добавление органоалкоксисилана и катализатора, упомянутый органоалкоксисилан включает в себя незначительную долю фторалкоксисилана;
II) добавление растворителя;
III) смешивание для образования второго стабильного связующего раствора;
с) смешивание обоих компонентов; и
d) выдерживание обоих смешанных компонентов, при этом раствор обоих выдержанных компонентов наносится на субстрат.
11. Способ приготовления антипригарного керамического покрытия для субстрата по п.10, в котором органоалкоксисиланом является метилтриметоксисилан.
12. Способ приготовления антипригарного керамического покрытия для субстрата по п.10 или 11, в котором второй стабильный связующий раствор включает в себя полидиметилсилоксан.
13. Способ нанесения на субстрат антипригарного керамического покрытия, состоящий из следующих этапов:
а) подготовка субстрата путем
I) удаления пыли и масла с покрываемой поверхности субстрата;
II) сушка поверхности субстрата;
III) придание шероховатости поверхности субстрата для существенного увеличения его площади;
IV) очистке поверхности субстрата и подогрева поверхности субстрата;
b) нанесение на поверхность субстрата первого покрытия, включающего в себя матрицу продукта реакции конденсации золя кремнезема и органоалкоксисилана, растворителя и красящего вещества; и
с) нанесение на поверхность субстрата второго покрытия, включающего в себя матрицу продукта реакции конденсации золя кремнезема и органоалкоксисилана, содержащего незначительную долю фторалкоксисилана, и катализатора, пока первое покрытие еще остается влажным; и
d) сушка на открытом воздухе.
14. Способ нанесения на субстрат антипригарного керамического покрытия по п.13, в котором покрытие напыляется на субстрат и нагревается до 120-300°С в течение 10-30 мин.
15. Способ нанесения на субстрат антипригарного керамического покрытия по п.13 или 14, в котором фторалкоксисилан присутствует в количестве примерно 0,3%-2% по весу.
16. Способ нанесения на субстрат антипригарного керамического покрытия по п.13 или 14, в котором органоалкоксисиланом является метилтриметоксисилан.
17. Способ нанесения на субстрат антипригарного керамического покрытия по п.15, в котором органоалкоксисиланом является метилтриметоксисилан.
18. Способ нанесения на субстрат антипригарного керамического покрытия по п.16, в котором золь кремнезема присутствует в количестве примерно 30-70% по весу, а метилтриметоксисилан присутствует в количестве 2-40% по весу.
19. Способ нанесения на субстрат антипригарного керамического покрытия по п.17, в котором золь кремнезема присутствует в количестве примерно 30-70% по весу, а метилтриметоксисилан присутствует в количестве 2-40% по весу.
20. Способ нанесения на субстрат антипригарного керамического покрытия по п.13, или 14, или 17, или 18, или 19, в котором катализатор присутствует в количестве примерно 0%-2% по весу.
21. Способ нанесения на субстрат антипригарного керамического покрытия по п.15, в котором катализатор присутствует в количестве примерно 0-2% по весу.
22. Способ нанесения на субстрат антипригарного керамического покрытия по п.16, в котором катализатор присутствует в количестве примерно 0-2% по весу.
23. Способ нанесения на субстрат антипригарного керамического покрытия по п.13, или 14, или 17, или 18, или 19, или 21, или 22, включающий растворитель в количестве 10-40% по весу.
24. Способ нанесения на субстрат антипригарного керамического покрытия по п.15, включающий растворитель в количестве 10-40% по весу.
25. Способ нанесения на субстрат антипригарного керамического покрытия по п.16, включающий растворитель в количестве 10-40% по весу.
26. Способ нанесения на субстрат антипригарного керамического покрытия по п.20, включающий растворитель в количестве 10-40% по весу.
27. Субстрат с антипригарным керамическим покрытием, включающий
а) субстрат с покрываемой поверхностью;
b) первый слой, наносимый на поверхность покрываемого субстрата и имеющий открытую верхнюю поверхность
с) второй слой, наносимый на открытую верхнюю поверхность первого слоя и имеющий открытую верхнюю поверхность, служащую антипригарной керамической поверхностью, пригодной для приготовления пищи;
2
2
d) упомянутый первый слой, состоящий из нижней части, контактирующей с поверхностью упомянутого субстрата и состоящей из матрицы SiO, получившейся в результате конденсации коллоидного золя кремнезема и органоалкоксисилана, а верхняя часть первого слоя состоит из матрицы SiO, получившейся в результате конденсации коллоидного золя кремнезема и органоалкоксисилана, содержащего незначительную долю полидиметилсилоксана;
2
е) упомянутый второй слой, состоящий из матрицы SiO, получившейся в результате конденсации коллоидного золя кремнезема и органоалкоксисилана, содержащего незначительную долю полидиметилсилоксана и незначительную долю фторалкоксисилана.
28. Субстрат по п.27, в котором фторалкоксисилан присутствует в количестве примерно 0,3-2% по весу.
29. Субстрат по п.27 или 28, в котором органоалкоксисиланом является метилтриметоксисилан.
30. Субстрат по п.29, в котором золь кремнезема присутствует в количестве примерно 30-70% по весу, а метилтриметоксисилан присутствует в количестве 2-40% по весу.
31. Субстрат по п.27, или 28, или 30, в котором катализатор присутствует в количестве примерно 0-2% по весу.
32. Субстрат по п.29, в котором катализатор присутствует в количестве примерно 0-2% по весу.
33. Субстрат по п.27, или 28, или 30, или 32, включающий растворитель в количестве 10-40% по весу.
34. Субстрат по п.29, включающий растворитель в количестве 10-40% по весу.
35. Субстрат по п.31, включающий растворитель в количестве 10-40% по весу.